유리 기판 상 에 ITO 전극 을 형성 한 다음 , UV - 오존 크리 닝 혹은 산소 프라 즈 마 크리 닝 을 거친 후 , 이 상부 에 정공 주입 층 으로 하 기 화학식 2 - 2 의 구조 를 갖 는 m - MTDATA [ 4 , 4 `, 4 ``- tris ( 3 - methylphenylamino ) triphenylamine ] 를 500 Å 두께 로 증착 시켰 다 . 여기 에 정공 전달 층 으로 하 기 화학식 2 - 3 의 구조 를 갖 는 NPD ( N , N '- bis ( naphthalen - 1 - yl ) - N , N '- bis ( phenyl ) benzidine ) 를 200 Å 두께 로 증착 시킨 후 , 청색 발광 호스트 물질 로 하 기 화학 시 2 - 6 을 갖 는 구조 의 화합물 과 상기 도판 트 화합물 40 Å 두께 로 발광 층 을 형성 시켰 다 . 전자 전달 층 으로 하 기 화학식 2 - 4 의 구조 를 갖 는 Alq 3 ( tris -( 8 - hydroxyquinoline ) aluminium ( III ) ) 을 200 Å 두께 로 진공 증착 하 였 다 . 그 후 상부 에 음극 으로 Al : Li 층 을 진공 증착 하 여 1000 Å 두께 의 알 루 미 늄 / 리튬 전극 을 형성 함 으로써 청색 유기 전기 발광 소자 를 제조 하 였 다 .